본 발명 에 있 어서 , 매우 중요 한 제어 인자 이 다 . 재 가 열 시 에 존재 하 는 마르텐 사이트 를 충분히 템퍼링 함 으로써 , 소망 하 는 구멍 확장 성 을 확보 할 수 있 다 . 또한 , 템퍼링 마르텐 사이트 의 경도 와 퀀칭 마르텐 사이트 의 경도 를 제어 함 으로써 , YS 의 제 어성 의 지표 인 YR 을 제어 하 는 것 이 가능 해진다 . 이 효과 를 얻 기 위해서 는 , 보존 유지 온도 를 ( T 2 온도 ＋ 20 ℃) 이상 으로 할 필요 가 있 다 . 보존 유지 온도 가 ( T 2 온도 ＋ 20 ℃) 미만 에서 는 , 재 가 열 시 에 존재 하 는 마르텐 사이트 가 충분히 템퍼링 되 지 않 고 , TS 가 상승 하 여 , 결과 적 으로 연성 이 저하 한다 . 또한 , 템퍼링 마르텐 사이트 의 경도 와 퀀칭 마르텐 사이트 의 경도 의 차이 가 작아지 기 때문 에 , YR 이 증가 한다 . 한편 , 보존 유지 온도 가 530 ℃ 를 초과 하 면 , 마르텐 사이트 의 템퍼링 이 촉진 되 어 , 소망 하 는 강도 의 확보 가 곤란 해진다 . 또한 , 오스테나이트 의 펄라이트 로 의 분해 가 발생 한 경우 , YR 이 증가 하 여 , 연성 이 저하 할 우려 가 있 다 . 따라서 , 어닐링 공정 에서 의 보존 유지 온도 ( A ) 는 ( T 2 온도 ＋ 20 ℃) 이상 530 ℃ 이하 로 한다 . 바람직 하 게 는 ( T 2 온도 ＋ 20 ℃) 이상 500 ℃ 이하 로 한다 .